(57)【要約】【課題】屈曲性に優れ、かつ、屈曲または延伸されても抵抗値が上昇しがたい導電性フィルムを提供すること。【解決手段】本発明の導電性フィルムは、基材と、該基材の少なくとも片側に配置された導電層とを備え、該基材として、延伸性フィルムが用いられ、該導電層が、金属ナノワイヤを含む。本発明の導電性フィルムの製造方法は、一軸延伸して得られたフィルム上に、金属ナノワイヤを含む導電層形成用組成物を塗布し、その後、乾燥させて、導電層を形成することを含み、該乾燥時に、一軸延伸して得られたフィルムを収縮させる。【選択図】図１
2018014172.tif 000002
【特許請求の範囲】
【請求項１】
基材と、該基材の少なくとも片側に配置された導電層とを備え、
該基材が、延伸性フィルムから構成され、
該導電層が、金属ナノワイヤを含む、
導電性フィルム。
【請求項２】
前記基材の全光線透過率が、８０％以上である、請求項１に記載の導電性フィルム。
【請求項３】
前記導電層の全光線透過率が、８５％以上である、請求項１または２に記載の導電性フィルム。
【請求項４】
所定の方向に１０％延伸させた後の表面抵抗値変化率（延伸後の表面抵抗値／延伸前の表面抵抗値）が２００％以下である、請求項１から３のいずれかに記載の導電性フィルム。
【請求項５】
請求項１から４のいずれかに記載の導電性フィルムを含む、光学積層体。
【請求項６】
請求項１から４のいずれかに記載の導電性フィルムを含む、表示デバイス。
【請求項７】
一軸延伸して得られたフィルム上に、金属ナノワイヤを含む導電層形成用組成物を塗布し、その後、乾燥させて、導電層を形成することを含み、
該乾燥時に、該一軸延伸して得られたフィルムを収縮させる、
導電性フィルムの製造方法。
【請求項８】
前記乾燥時の乾燥温度が、７０℃〜１５０℃である、請求項７に記載の導電性フィルムの製造方法。
【請求項９】
前記乾燥時おいて、前記一軸延伸して得られたフィルムの該一軸延伸方向における収縮率が、３％〜５０％である、請求項７または８に記載の導電性フィルムの製造方法。
【発明の詳細な説明】
【技術分野】
【０００１】
本発明は、導電性フィルムおよび導電性フィルムの製造方法に関する。
【背景技術】
【０００２】
従来、タッチセンサーの電極等に用いられる導電性フィルムとして、樹脂フィルム上にインジウム・スズ複合酸化物層（ＩＴＯ層）等の金属酸化物層が形成された導電性フィルムが多用されている。しかし、金属酸化物層が形成された導電性フィルムは、屈曲性が不十分である。
【０００３】
また、導電性フィルムとして、銀や銅などを用いた金属ナノワイヤを含む導電性フィルムが提案されている。このような導電性フィルムは屈曲性に優れるという利点がある。その一方、金属ナノワイヤを含む導電性フィルムは、屈曲または延伸した際に、金属ナノワイヤが断線したり、互いに接している金属ナノワイヤ同士が離れたりして、抵抗値が上昇することがある。このような現象は、曲面ディスプレイに導電性フィルムを適用する際に特に問題となる。
【先行技術文献】
【特許文献】
【０００４】
【特許文献１】特表２００９−５０５３５８号公報
【発明の概要】
【発明が解決しようとする課題】
【０００５】
本発明は上記の課題を解決するためになされたものであり、その目的とするところは、屈曲性に優れ、かつ、屈曲または延伸されても抵抗値が上昇しがたい導電性フィルムを提供することにある。
【課題を解決するための手段】
【０００６】
本発明の導電性フィルムは、基材と、該基材の少なくとも片側に配置された導電層とを備え、該基材が、延伸性フィルムから構成され、該導電層が、金属ナノワイヤを含む。
１つの実施形態においては、上記基材の全光線透過率が、８０％以上である。
１つの実施形態においては、上記導電層の全光線透過率が、８５％以上である。
１つの実施形態においては、所定の方向に１０％延伸させた後の表面抵抗値変化率（延伸後の表面抵抗値／延伸前の表面抵抗値）が２００％以下である。
本発明の別の曲面によれば、光学積層体が提供される。この光学積層体は、上記導電性フィルムを含む。
本発明のさらに別の曲面によれば、表示デバイスが提供される。この表示デバイスは、上記導電性フィルムを含む。
本発明のさらに別の曲面によれば、導電性フィルムの製造方法が提供される。この製造方法は、一軸延伸して得られたフィルム上に、金属ナノワイヤを含む導電層形成用組成物を塗布し、その後、乾燥させて、導電層を形成することを含み、該乾燥時に、一軸延伸して得られたフィルムを収縮させる。
１つの実施形態においては、上記乾燥時の乾燥温度が、７０℃〜１５０℃である。
１つの実施形態においては、上記乾燥時おいて、上記一軸延伸して得られたフィルムの該一軸延伸方向における収縮率が、３％〜５０％である。
【発明の効果】
【０００７】
本発明によれば、金属ナノワイヤを含む導電層を延伸性のフィルム（基材）上に設けることにより、屈曲性に優れ、かつ、屈曲または延伸されても抵抗値が上昇しがたい導電性フィルムを提供することができる。
【図面の簡単な説明】
【０００８】
【図１】本発明の１つの実施形態による導電性フィルムの概略断面図である。
【発明を実施するための形態】
【０００９】
Ａ．導電性フィルムの全体構成
図１は、本発明の１つの実施形態による導電性フィルムの概略断面図である。導電性フィルム１００は、基材１０と、基材１０上の少なくとも片側に配置された導電層２０とを備える。導電層は金属ナノワイヤを含む。また、基材１０は、延伸性フィルムから構成される。
【００１０】
１つの実施形態においては、導電層２０は、ポリマーマトリックスから形成されている。この実施形態においては、ポリマーマトリックス中に金属ナノワイヤが存在する。
【００１１】
上記導電性フィルムの厚みは、好ましくは１０μｍ〜５００μｍであり、より好ましくは１５μｍ〜３００μｍであり、さらに好ましくは２０μｍ〜２００μｍである。
【００１２】
上記導電性フィルムは、光透過性を有することが好ましい。上記導電性フィルムの全光線透過率は、好ましくは８０％以上であり、より好ましくは８５％以上であり、特に好ましくは９０％以上である。
【００１３】
上記導電性フィルムの表面抵抗値は、好ましくは０．０１Ω／□〜１０００Ω／□であり、より好ましくは０．１Ω／□〜５００Ω／□であり、特に好ましくは０．１Ω／□〜３００Ω／□であり、最も好ましくは０．１Ω／□〜１００Ω／□である。このような範囲であれば、透明性に優れ、かつ、ノイズ遮断効果の大きい導電性フィルムを得ることができる。
【００１４】
本発明の導電性フィルムは、基材が延伸性フィルムから構成されていることにより、屈曲または延伸されても、金属ナノワイヤの断線が防止され、表面抵抗値の上昇が抑制される。上記導電性フィルムを所定の方向に１０％延伸した際の表面抵抗値変化率（延伸後の表面抵抗値／延伸前の表面抵抗値）は、好ましくは２００％以下であり、より好ましくは１５０％以下であり、さらに好ましくは１２０％以下であり、特に好ましくは１１０％以下である。また、上記導電性フィルムを所定の方向に２０％延伸した際の表面抵抗値変化率（延伸後の表面抵抗値／延伸前の表面抵抗値）は、好ましくは３００％以下であり、より好ましくは２５０％以下であり、さらに好ましくは２００％以下である。ここで、導電性フィルムの延伸方向（１０％延伸方向、２０％延伸方向）は、基材面内で最も延伸しやすい（１０％延伸時の強度が最も小さい）方向に相当し、換言すれば、基材（延伸性フィルム）作製時の延伸方向に相当し得る。また、Ｘ％延伸とは、（延伸後の長さ−延伸前の長さ）／（延伸前の長さ）がＸ％であることを意味する。
【００１５】
上記導電性フィルムの１０％延伸後の表面抵抗値は、好ましくは０．０１Ω／□〜２０００Ω／□であり、より好ましくは０．１Ω／□〜１０００Ω／□であり、特に好ましくは０．１Ω／□〜６００Ω／□であり、最も好ましくは０．１Ω／□〜１５０Ω／□である。
【００１６】
Ｂ．基材
上記のとおり、基材は延伸性フィルムから構成される。１つの実施形態においては、一軸延伸により形成されたフィルムを熱収縮させることにより、延伸性フィルムが得られる。このようにして形成された延伸性フィルムは、延伸性フィルムを構成する材料に応じて適切な温度範囲及び延伸方向を選択して使用される。好ましくは、延伸性フィルムは、該延伸性フィルムを構成する材料のガラス転移温度（Ｔｇ）±３０℃の温度範囲で、破断なく延伸性を示す。該延伸性フィルムは、上記温度範囲で、延伸性フィルム作製時の一軸延伸の方向に相当する方向に延伸されて用いられ得る。このように、上記温度範囲および延伸方向を選択することにより、フィルム延伸時の応力を抑えることができ、その結果、加工性が良くなる。
【００１７】
上記基材の厚みは、好ましくは８μｍ〜５００μｍであり、より好ましくは１０μｍ〜２５０μｍであり、さらに好ましくは１０μｍ〜１５０μｍであり、特に好ましくは１５μｍ〜１００μｍである。
【００１８】
上記基材の全光線透過率は、好ましくは８０％以上であり、より好ましくは８５％以上であり、特に好ましくは９０％以上である。このような範囲であれば、タッチパネル等に備えられる導電性フィルムとして好適な導電性フィルムを得ることができる。
【００１９】
上記基材を構成する樹脂（すなわち、延伸性フィルムを構成する樹脂）としては、本発明の効果が得られる限り、任意の適切な樹脂が用いられ得る。基材を構成する樹脂としては、例えば、シクロオレフィン系樹脂、ポリイミド系樹脂、ポリ塩化ビニリデン系樹脂、ポリ塩化ビニル系樹脂、ポリエチレンテレフタレート系樹脂、ポリエチレンナフタレート系樹脂等が挙げられる。好ましくは、シクロオレフィン系樹脂またはポリエチレンテレフタレート系樹脂である。シクロオレフィン系樹脂を用いれば、高い水分バリア性を有する基材を安価に得ることができる。高い水分バリア性を有する基材を用いれば、耐湿性の低い圧電フィルム（例えば、脂肪族ポリエステル系樹脂フィルム）を備える圧電素子に備えられる導電性フィルムとして有用な導電性フィルムを得ることができる。ポリエチレンテレフタレート系樹脂を用いれば、延伸性に特に優れる基材を得ることができる。
【００２０】
上記シクロオレフィン系樹脂として、例えば、ポリノルボルネンが好ましく用いられ得る。ポリノルボルネンとは、出発原料（モノマー）の一部または全部に、ノルボルネン環を有するノルボルネン系モノマーを用いて得られる（共）重合体をいう。
【００２１】
上記ポリノルボルネンとしては、種々の製品が市販されている。具体例としては、日本ゼオン社製の商品名「ゼオネックス」、「ゼオノア」、ＪＳＲ社製の商品名「アートン（Ａｒｔｏｎ）」、ＴＩＣＯＮＡ社製の商品名「トーパス」、三井化学社製の商品名「ＡＰＥＬ」が挙げられる。
【００２２】
上記基材を構成する樹脂のガラス転移温度は、好ましくは５０℃〜２００℃であり、より好ましくは６０℃〜１８０℃であり、さらに好ましくは７０℃〜１６０℃である。このような範囲のガラス転移温度を有する基材であれば、導電層を形成する際の劣化が防止され得る。
【００２３】
上記基材は、必要に応じて任意の適切な添加剤をさらに含み得る。添加剤の具体例としては、可塑剤、熱安定剤、光安定剤、滑剤、抗酸化剤、紫外線吸収剤、難燃剤、着色剤、帯電防止剤、相溶化剤、架橋剤、および増粘剤等が挙げられる。使用される添加剤の種類および量は、目的に応じて適宜設定され得る。
【００２４】
Ｃ．導電層
上記導電層は、金属ナノワイヤを含む。金属ナノワイヤを含む導電層を形成すれば、屈曲性に優れ、かつ、光透過率に優れる導電性フィルムを得ることができる。
【００２５】
１つの実施形態においては、導電層は、ポリマーマトリックスをさらに含む。この実施形態においては、ポリマーマトリックス中に、金属ナノワイヤが存在する。ポリマーマトリックスから構成される導電層においては、ポリマーマトリックスにより金属ナノワイヤが保護される。その結果、金属ナノワイヤの腐食が防止され、耐久性により優れる導電性フィルムを得ることができる。
【００２６】
上記導電層の厚みは、好ましくは１０ｎｍ〜１０００ｎｍであり、より好ましくは２０ｎｍ〜５００ｎｍである。なお、導電層がポリマーマトリックスを含む場合は、該導電層の厚みはポリマーマトリックスの厚みに相当する。
【００２７】
１つの実施形態においては、上記導電層はパターン化されている。パターン化の方法としては、導電層の形態に応じて、任意の適切な方法が採用され得る。導電層のパターンの形状は、用途に応じて任意の適切な形状であり得る。例えば、特表２０１１−５１１３５７号公報、特開２０１０−１６４９３８号公報、特開２００８−３１０５５０号公報、特表２００３−５１１７９９号公報、特表２０１０−５４１１０９号公報に記載のパターンが挙げられる。導電層は基材上に形成された後、導電層の形態に応じて、任意の適切な方法を用いてパターン化することができる。
【００２８】
上記導電層の全光線透過率は、好ましくは８５％以上であり、より好ましくは９０％以上であり、さらに好ましくは９５％以上である。
【００２９】
上記金属ナノワイヤとは、材質が金属であり、形状が針状または糸状であり、径がナノメートルサイズの導電性物質をいう。金属ナノワイヤは直線状であってもよく、曲線状であってもよい。金属ナノワイヤで構成された導電層を用いれば、金属ナノワイヤが網の目状となることにより、少量の金属ナノワイヤであっても良好な電気伝導経路を形成することができ、電気抵抗の小さい導電性フィルムを得ることができる。さらに、金属ナノワイヤが網の目状となることにより、網の目の隙間に開口部を形成して、光透過率の高い導電性フィルムを得ることができる。
【００３０】
上記金属ナノワイヤの太さｄと長さＬとの比（アスペクト比：Ｌ／ｄ）は、好ましくは１０〜１００，０００であり、より好ましくは５０〜１００，０００であり、特に好ましくは１００〜１０，０００である。このようにアスペクト比の大きい金属ナノワイヤを用いれば、金属ナノワイヤが良好に交差して、少量の金属ナノワイヤにより高い導電性を発現させることができる。その結果、光透過率の高い導電性フィルムを得ることができる。なお、本明細書において、「金属ナノワイヤの太さ」とは、金属ナノワイヤの断面が円状である場合はその直径を意味し、楕円状である場合はその短径を意味し、多角形である場合は最も長い対角線を意味する。金属ナノワイヤの太さおよび長さは、走査型電子顕微鏡または透過型電子顕微鏡によって確認することができる。
【００３１】
上記金属ナノワイヤの太さは、好ましくは５００ｎｍ未満であり、より好ましくは２００ｎｍ未満であり、特に好ましくは１０ｎｍ〜１００ｎｍであり、最も好ましくは１０ｎｍ〜６０ｎｍである。このような範囲であれば、光透過率の高い導電層を形成することができる。
【００３２】
上記金属ナノワイヤの長さは、好ましくは１μｍ〜１０００μｍであり、より好ましくは１μｍ〜５００μｍであり、特に好ましくは１μｍ〜１００μｍである。このような範囲であれば、導電性の高い導電性フィルムを得ることができる。
【００３３】
上記金属ナノワイヤを構成する金属としては、導電性の高い金属である限り、任意の適切な金属が用いられ得る。上記金属ナノワイヤを構成する金属としては、例えば、銀、金、銅、ニッケル等が挙げられる。また、これらの金属にメッキ処理（例えば、金メッキ処理）を行った材料を用いてもよい。金属ナノワイヤは、金、白金、銀および銅からなる群より選ばれた１種以上の金属により構成されることが好ましい。
【００３４】
上記金属ナノワイヤの製造方法としては、任意の適切な方法が採用され得る。例えば溶液中で硝酸銀を還元する方法、前駆体表面にプローブの先端部から印可電圧又は電流を作用させ、プローブ先端部で金属ナノワイヤを引き出し、該金属ナノワイヤを連続的に形成する方法等が挙げられる。溶液中で硝酸銀を還元する方法においては、エチレングリコール等のポリオール、およびポリビニルピロリドンの存在下で、硝酸銀等の銀塩を液相還元することにより、銀ナノワイヤが合成され得る。均一サイズの銀ナノワイヤは、例えば、Ｘｉａ，Ｙ．ｅｔ  ａｌ．，Ｃｈｅｍ．Ｍａｔｅｒ．（２００２）、１４、４７３６−４７４５  、Ｘｉａ，  Ｙ．ｅｔ  ａｌ．，  Ｎａｎｏ  ｌｅｔｔｅｒｓ（２００３）３（７）、９５５−９６０  に記載される方法に準じて、大量生産が可能である。
【００３５】
上記導電層における金属ナノワイヤの含有割合は、導電層の全重量に対して、好ましくは３０重量％〜１００重量％であり、より好ましくは３０重量％〜９０重量％であり、さらに好ましくは４５重量％〜８０重量％である。このような範囲であれば、導電性および光透過性に優れる導電性フィルムを得ることができる。
【００３６】
上記ポリマーマトリックスを構成するポリマーとしては、任意の適切なポリマーが用いられ得る。該ポリマーとしては、例えば、アクリル系ポリマー；ポリエチレンテレフタレート等のポリエステル系ポリマー；ポリスチレン、ポリビニルトルエン、ポリビニルキシレン、ポリイミド、ポリアミド、ポリアミドイミド等の芳香族系ポリマー；ポリウレタン系ポリマー；エポキシ系ポリマー；ポリオレフィン系ポリマー；アクリロニトリル−ブタジエン−スチレン共重合体（ＡＢＳ）；セルロース；シリコン系ポリマー；ポリ塩化ビニル；ポリアセテート；ポリノルボルネン；合成ゴム；フッ素系ポリマー等が挙げられる。好ましくは、ペンタエリスリトールトリアクリレート（ＰＥＴＡ）、ネオペンチルグリコールジアクリレート（ＮＰＧＤＡ）、ジペンタエリスリトールヘキサアクリレート（ＤＰＨＡ）、ジペンタエリスリトールペンタアクリレート（ＤＰＰＡ）、トリメチロールプロパントリアクリレート（ＴＭＰＴＡ）等の多官能アクリレートから構成される硬化型樹脂（好ましくは紫外線硬化型樹脂）が用いられる。
【００３７】
導電層がポリマーマトリックスから構成され、かつ、上記金属ナノワイヤが銀ナノワイヤである場合、導電層の密度は、好ましくは１．３ｇ／ｃｍ３〜１０．５ｇ／ｃｍ３であり、より好ましくは１．５ｇ／ｃｍ３〜３．０ｇ／ｃｍ３である。このような範囲であれば、導電性および光透過性に優れる導電性フィルムを得ることができる。
【００３８】
Ｄ．導電性フィルムの製造方法
１つの実施形態において、本発明の導電性フィルムの製造方法は、一軸延伸して得られたフィルム上に、金属ナノワイヤを含む導電層形成用組成物を塗布し、その後、塗布層を乾燥させて、導電層を形成することを含む。上記乾燥時にフィルム（一軸延伸して得られたフィルム）が収縮することにより、延伸性フィルムから構成される基材が形成される。該収縮の方向は、一軸延伸の方向に相当し得る。
【００３９】
上記一軸延伸して得られたフィルムを得る方法としては、任意の適切な方法が用いられる。例えば、圧縮成形法、トランスファー成形法、射出成形法、押出成形法、ブロー成形法、粉末成形法、ＦＲＰ成形法、およびソルベントキャスティング法等により成形して得られたフィルムを、任意の適切な方法により一軸延伸することにより、一軸延伸して得られたフィルムを得ることができる。
【００４０】
上記一軸延伸の方法としては、固定端延伸（例えば、テンター延伸機を用いる方法）でもよいし、自由端延伸（例えば、周速の異なる複数のロールを用いる方法）でもよい。好ましくは、自由端延伸である。
【００４１】
上記一軸延伸の延伸倍率は、好ましくは１．２倍〜５倍であり、より好ましくは１．５倍〜３倍である。このような範囲であれば、優れた延伸性を有する延伸性フィルムを得ることができる。
【００４２】
必要に応じて、上記一軸延伸して得られたフィルムに対して各種表面処理を行ってもよい。表面処理は目的に応じて任意の適切な方法が採用される。例えば、低圧プラズマ処理、紫外線照射処理、コロナ処理、火炎処理、酸またはアルカリ処理が挙げられる。１つの実施形態においては、一軸延伸して得られたフィルムを表面処理して、該フィルムの表面を親水化させる。該フィルムを親水化させれば、水系溶媒により調製された導電層形成用組成物（後述）を塗工する際の加工性が優れる。また、基材と導電層との密着性に優れる導電性フィルムを得ることができる。
【００４３】
上記導電層形成用組成物は、金属ナノワイヤの他、任意の適切な溶媒を含み得る。導電層形成用組成物は、金属ナノワイヤの分散液として準備され得る。上記溶媒としては、水、アルコール系溶媒、ケトン系溶媒、エーテル系溶媒、炭化水素系溶媒、芳香族系溶媒等が挙げられる。環境負荷低減の観点から、水を用いることが好ましい。上記導電層形成用組成物は、目的に応じて任意の適切な添加剤をさらに含有し得る。上記添加剤としては、例えば、金属ナノワイヤの腐食を防止する腐食防止剤、金属ナノワイヤの凝集を防止する界面活性剤等が挙げられる。使用される添加剤の種類、数および量は、目的に応じて適切に設定され得る。
【００４４】
上記導電層形成用組成物中の金属ナノワイヤの分散濃度は、好ましくは０．１重量％〜１重量％である。このような範囲であれば、導電性および光透過性に優れる導電層を形成することができる。
【００４５】
上記導電層形成用組成物の塗布方法としては、任意の適切な方法が採用され得る。塗布方法としては、例えば、スプレーコート、バーコート、ロールコート、ダイコート、インクジェットコート、スクリーンコート、ディップコート、凸版印刷法、凹版印刷法、グラビア印刷法等が挙げられる。塗布層の乾燥方法としては、任意の適切な乾燥方法（例えば、自然乾燥、送風乾燥、加熱乾燥）が採用され得る。例えば、加熱乾燥の場合には、乾燥温度は代表的には５０℃〜２００℃であり、好ましくは８０℃〜１５０℃である。このような範囲であれば、一軸延伸して得られたフィルムを良好に収縮させることができ、優れた延伸性を有する延伸性フィルムを得ることができる。乾燥時間は代表的には１〜１０分である。導電層形成用組成物中の溶媒を揮発させた後、一軸延伸して得られたフィルムを収縮させるために、加熱を継続してもよい。
【００４６】
上記乾燥時において、上記一軸延伸して得られたフィルムの該一軸延伸方向における収縮率は、好ましくは３％〜５０％であり、より好ましくは５％〜３０％であり、さらに好ましくは５％〜２０％である。このような範囲であれば、優れた延伸性を有する延伸性フィルムを得ることができる。なお、収縮率は、（乾燥前の長さ−乾燥後の長さ）／（乾燥前の長さ）により算出される。
【００４７】
上記導電層がポリマーマトリックスを含む場合、ポリマーマトリックスは、上記のようにして、導電層形成用組成物を塗布し乾燥させた後、金属ナノワイヤから構成される層に上にポリマー溶液を塗布し、その後、ポリマー溶液の塗布層を乾燥または硬化させて、形成され得る。この操作により、ポリマーマトリックス中に金属ナノワイヤが存在した導電層が形成される。
【００４８】
上記ポリマー溶液は、上記ポリマーマトリックスを構成するポリマー、または該ポリマーの前駆体（該ポリマーを構成するモノマー）を含む。
【００４９】
上記ポリマー溶液は溶剤を含み得る。上記ポリマー溶液に含まれる溶剤としては、例えば、アルコール系溶剤、ケトン系溶剤、テトラヒドロフラン、炭化水素系溶剤、または芳香族系溶剤等が挙げられる。好ましくは、該溶剤は、揮発性である。該溶剤の沸点は、好ましくは２００℃以下であり、より好ましくは１５０℃以下であり、さらに好ましくは１００℃以下である。
【００５０】
Ｅ．用途
上記導電性フィルムは、光学フィルム（例えば、位相差フィルム、偏光板）等と組み合わせて用いられ得る。本発明の１つの実施形態においては、導電性フィルムとその他のフィルム（例えば、光学フィルム）とを備える光学積層体が提供される。
【００５１】
また、上記導電性フィルムは、表示デバイス等の電子機器に好適に用いられ得る。より具体的には、導電性フィルムは、例えば、タッチパネル等に用いられる電極；電子機器の誤作動の原因となる電磁波を遮断する電磁波シールド等として用いられ得る。
【００５２】
本発明の導電性フィルムは、屈曲による抵抗率上昇が抑制されているため、曲面ディスプレイ、フレキシブルディスプレイ等に好適に用いられ得る。
【実施例】
【００５３】
以下、実施例により本発明を具体的に説明するが、本発明はこれら実施例になんら限定されるものではない。実施例および比較例における評価方法は以下のとおりである。
【００５４】
（１）表面抵抗値
ＮＡＰＳＯＮ製  商品名「ＥＣ−８０」を用いて測定した。測定温度は２３℃とした。
【００５５】
［実施例１］
（銀ナノワイヤの合成および銀ナノワイヤ分散液の調製）
硝酸銀１．５ｇ、形態調整剤としてのポリビニルピロリドンＫ−９０(ナカライテスク社製、平均分子量：３６０,０００）５．８ｇ、食塩（ＮａＣｌ）０．０４ｇ及びエチレングリコール（１８０ｍｌ）を、環流器及び攪拌機が付いたフラスコに添加し、攪拌しつつ溶解した後、温度をエチレングリコールの沸点近傍である１７０℃まで昇温し、６０分間反応させた。反応終了後、室温下で放置して冷却した。次いで、上記のようにして得られた銀ナノワイヤを含む反応混合物に、該反応混合物の体積が５倍になるまでアセトンを加えた後、該反応混合物を遠心分離した（２０００ｒｐｍ、２０分）。この作業を数回繰返し、銀ナノワイヤを得た。得られた銀ナノワイヤは、直径が１０ｎｍ〜６０ｎｍであり、長さは１μｍ〜５０μｍであった。なお、銀ナノワイヤのサイズは、日立ハイテクノロジーズ社製の走査型電子顕微鏡「Ｓ−４８００」を用い、該顕微鏡により無作為に抽出した３０個の金属ナノワイヤを観察して長さおよび直径を測定した。純水中に、該銀ナノワイヤ（濃度：０．２重量％）、およびペンタエチレングリコールモノドデシルエーテル（濃度：０．１重量％）を分散させ、銀ナノワイヤ分散液（導電層形成用組成物）を調製した。
【００５６】
（一軸延伸して得られたフィルムの作製）
Ａ−ＰＥＴフィルム（三菱化学社製、商品名「ノバクリアー」、厚み：１００μｍ）を２．２倍に一軸延伸（自由端延伸、延伸方向：ＭＤ）して、一軸延伸して得られたフィルムを得た。
【００５７】
（導電性フィルムの作製）
上記一軸延伸して得られたフィルムに、バーコーター（第一理科社製、製品名「バーコーター  Ｎｏ．１４」）を用いて、上記銀ナノワイヤ分散液を塗布し、送風乾燥機内において、１００℃で２分乾燥させた。銀ナノワイヤ分散液を乾燥させる際、一軸延伸して得られたフィルムのＭＤにおける収縮率は、１０％であった。
このようにして、延伸性フィルムから構成される基材と、該基材上に配置される導電層とを含む導電性フィルムを得た。この導電性フィルムの表面抵抗値は３０Ω／□であった。
この導電性フィルムをＭＤに１０％延伸したところ、延伸後の導電性フィルムの表面抵抗値は３０Ω／□となった。
また、この導電性フィルムをＭＤに２０％延伸したところ、延伸後の導電性フィルムの表面抵抗値は６０Ω／□となった。
【００５８】
［実施例２］
銀ナノワイヤ分散液の乾燥時間を１分としたこと以外は、実施例１と同様にして導電性フィルムを得た。銀ナノワイヤ分散液を乾燥させる際、一軸延伸して得られたフィルムのＭＤにおける収縮率は、５％であった。また、得られた導電性フィルムの表面抵抗値は３０Ω／□であった。
この導電性フィルムをＭＤに１０％延伸したところ、延伸後の導電性フィルムの表面抵抗値は５３Ω／□となった。
【００５９】
［比較例１］
一軸延伸して得られたフィルムに代えて、未延伸フィルム（三菱化学社製、商品名「ノバクリアー」、厚み：１００μｍ）を用いたこと以外は、実施例１と同様にして導電性フィルムを得た。銀ナノワイヤ分散液を乾燥させる際、未延伸フィルムのＭＤにおける収縮率は、０％であった。また、得られた導電性フィルムの表面抵抗値は３０Ω／□であった。
この導電性フィルムをＭＤに１０％延伸したところ、延伸後の導電性フィルムの表面抵抗値は１０５Ω／□となった。
この導電性フィルムをＭＤに２０％延伸したところ、延伸後の導電性フィルムの表面抵抗値は１６８Ω／□となった。
【００６０】
［参考例１］
実施例１と同様に、Ａ−ＰＥＴフィルム（三菱化学社製、商品名「ノバクリアー」、厚み：１００μｍ）を２．２倍に一軸延伸（自由端延伸、延伸方向：ＭＤ）して、一軸延伸して得られたフィルムを得た。該一軸延伸して得られたフィルムを送風乾燥機内において、１００℃で２分加熱した。この一軸延伸後に収縮させて得られたフィルムのＭＤにおける収縮率は、１０％であった。
この収縮フィルム上にバーコーター（第一理科社製、製品名「バーコーター  Ｎｏ．１４」）を用いて、上記銀ナノワイヤ分散液を塗布し、送風乾燥機内において、８０℃で２分乾燥させた。銀ナノワイヤ分散液を乾燥させる際、一軸延伸後に収縮させて得られたフィルムのＭＤにおける収縮率は、０．１％であった。また、得られた導電性フィルムの表面抵抗値は３２Ω／□であった。
この導電性フィルムをＭＤに１０％延伸したところ、延伸後の導電性フィルムの表面抵抗値は１２５Ω／□となった。
この導電性フィルムをＭＤに２０％延伸したところ、延伸後の導電性フィルムの表面抵抗値は１９２Ω／□となった。
【００６１】
実施例および比較例の結果を表１にまとめる。
【表１】
2018014172.tif 000003
【符号の説明】
【００６２】
１０            基材
２０            導電層
１００          導電性フィルム
【図１】
2018014172.tif 000004